(57)【要約】【課題】非水系下塗材と水系上塗材を用いて塗装を行う際、優れた仕上り性を安定的に得る。【解決手段】本発明は、基材に対し、第１被覆材を塗付した後、第２被覆材を塗付して被膜を形成する被膜形成方法であって、上記第１被覆材は、樹脂成分、及び脂肪族炭化水素溶剤を含み、不揮発分が６０重量％以下、不揮発分に対する樹脂成分比率が５０重量％以上であり、上記第２被覆材は、樹脂成分、水、及び分配係数３．０以下の溶剤を含み、粘度が２Ｐａ・ｓ以下であることを特徴とする。【選択図】なし【特許請求の範囲】
【請求項１】
基材に対し、第１被覆材を塗付した後、第２被覆材を塗付して被膜を形成する被膜形成方法であって、
上記第１被覆材は、樹脂成分、及び脂肪族炭化水素溶剤を含み、不揮発分が６０重量％以下、不揮発分に対する樹脂成分比率が５０重量％以上であり、
上記第２被覆材は、樹脂成分、水、及び分配係数３．０以下の溶剤を含み、粘度が２Ｐａ・ｓ以下である
ことを特徴とする被膜形成方法。
【発明の詳細な説明】
【技術分野】
【０００１】
本発明は、新規な被膜形成方法に関するものである。
【背景技術】
【０００２】
建築物の壁面、屋根等においては、その基材を保護し、美観性等を高める目的で各種被覆材によって塗装が施されている。これらの部位に塗装を施す際には、密着性の確保、仕上り性向上等の目的で下塗材を塗付した後に、各種色彩を有する上塗材を塗付することが行われている。
【０００３】
このような下塗材や上塗材は、いずれも、主に非水系と水系に分類される。近年では、塗装時の安全性や作業衛生等の観点、あるいは大気汚染に及ぼす影響等の観点から、水系の材料が多く使用される傾向にある。
【０００４】
但し、下塗材については、非水系の材料が使用されるケースがある。これは、非水系下塗材が被塗面表層部を補強する作用等を有し、密着性等において優れた性能を発揮できるため、被塗面の状態等によっては非水系のほうが適していること等による。
【０００５】
非水系下塗材としては、脂肪族炭化水素溶剤を主たる溶剤とする弱溶剤形下塗材が挙げられる。この弱溶剤形下塗材は、トルエン、キシレン等を主たる溶剤とする強溶剤形下塗材に比べ低毒性であり、作業上の安全性が高く、さらには大気汚染に対する影響も小さいといった長所をもつため、環境対応型の被覆材として好ましいものである。例えば、特開２００３−２４６９６３号公報には、特定の変性エポキシ樹脂と、その硬化剤を必須成分とする弱溶剤形下塗材が記載されている。
【先行技術文献】
【特許文献】
【０００６】
【特許文献１】特開２００５−９７４７２号公報
【発明の概要】
【発明が解決しようとする課題】
【０００７】
ところで、建築物の壁面、屋根等の塗装は、一般的に屋外で行われる。このような屋外では、気温、湿度、天気等の影響を受けやすくなる。上述のように非水系下塗材と水系上塗材を用いて塗装を行う際、気象条件等によっては、水系上塗材が被膜の均一性を欠き、仕上り性が不十分となるおそれがある。
【０００８】
本発明は、上述のような問題点に鑑みなされたものであり、非水系下塗材と水系上塗材を用いて塗装を行う際、優れた仕上り性を安定的に得ることを目的とする。
【課題を解決するための手段】
【０００９】
本発明者は、上記目的を達成するため鋭意検討を行った結果、基材に対し、特定２種の被覆材を順に塗付する方法に想到し、本発明を完成させるに到った。
【００１０】
すなわち、本発明は以下の特徴を有するものである。
１．基材に対し、第１被覆材を塗付した後、第２被覆材を塗付して被膜を形成する被膜形成方法であって、
上記第１被覆材は、樹脂成分、及び脂肪族炭化水素溶剤を含み、不揮発分が６０重量％以下、不揮発分に対する樹脂成分比率が５０重量％以上であり、
上記第２被覆材は、樹脂成分、水、及び分配係数３．０以下の溶剤を含み、粘度が２Ｐａ・ｓ以下である
ことを特徴とする被膜形成方法。
【発明の効果】
【００１１】
本発明によれば、優れた仕上り性を安定的に得ることができる。
【発明を実施するための形態】
【００１２】
以下、本発明を実施するための形態について説明する。
【００１３】
本発明は、基材に対し、第１被覆材を塗付した後、第２被覆材を塗付して被膜を形成する被膜形成方法である。
【００１４】
基材としては、建築物、土木構造物等に使用される各種基材が挙げられ、例えば、屋根、内外壁、天井、梁、柱、手摺、扉、間仕切り、柵、架台、ガードレール、橋梁、塔等に使用されるものを対象とすることができる。このような基材としては、例えば、セメント等を用いた無機質基材、各種金属からなる金属製基材、プラスチック等を用いた有機質基材等が挙げられる。本発明は、基材が、その表面に既存被膜を有するもの等である場合にも適用できる。
【００１５】
既存被膜は、１種または２種以上の被覆材を各種基材の表面にコーティングすることによって形成されたものである。被覆材としては、例えば、アクリル樹脂、ウレタン樹脂、アクリルシリコン樹脂、フッ素樹脂等から選ばれる１種以上の樹脂を主成分とするものが挙げられる。これらは顔料等による色彩を有するものであってもよいし、透明性を有するものであってもよい。
【００１６】
本発明は、このような既存被膜を有する、経年劣化した基材の改装方法として適用できる。経年劣化の程度は、特に限定されるものではないが、概ね５年以上（さらには８年以上）使用されたものを対象とすることができる。
【００１７】
第１被覆材は、樹脂成分、及び脂肪族炭化水素溶剤を含むものである。このような第１被覆材は、非水系下塗材として使用することができる。
【００１８】
第１被覆材における樹脂成分としては、各種樹脂が使用できる。樹脂の種類としては、例えば、酢酸ビニル樹脂、ポリエステル樹脂、アルキッド樹脂、塩化ビニル樹脂、エポキシ樹脂、アクリル樹脂、ウレタン樹脂、アクリルシリコン樹脂、フッ素樹脂等、あるいはこれらの複合樹脂等が挙げられる。この中でも、塩化ビニル樹脂、エポキシ樹脂、ウレタン樹脂、アクリルシリコン樹脂等から選ばれる１種または２種以上が好適である。このような樹脂成分の形態としては、溶剤可溶形樹脂、及び／または非水分散形樹脂が好適である。これら樹脂成分は架橋反応性を有するものであってもよい。例えば、エポキシ樹脂は、アミン硬化剤と組み合わせて使用することができる。
【００１９】
エポキシ樹脂としては、１分子中に２以上のエポキシ基を有するものが使用でき、例えば、ビスフェノールＡ型エポキシ樹脂、ビスフェノールＦ型エポキシ樹脂等のビスフェノール型エポキシ樹脂、フェノールノボラック型ビスフェノールＡエポキシ樹脂、フェノールノボラック型ビスフェノールＦエポキシ樹脂等のフェノールノボラック型エポキシ樹脂、クレゾールノボラック型エポキシ樹脂、ビスフェノールＡノボラック型エポキシ樹脂等のノボラック型エポキシ樹脂、ビスフェノールＡ型エポキシ樹脂とフェノールノボラック樹脂との共重合型エポキシ樹脂、ジヒドロキシナフタレンのジグリシジルエーテル、モノ（ジ）ヒドロキシナフタレンノボラックのポリグリシジルエーテル、フェノール−ジビニルベンゼン架橋型フェノール樹脂のポリグリシジルエーテル、ビスフェノールＡ−ジビニルベンゼン架橋型フェノール樹脂のポリグリシジルエーテル、モノ（ジ）ヒドロキシナフタレン−ジビニルベンゼン架橋型フェノール樹脂のポリグリシジルエーテル等、あるいはこれらの変性物等が挙げられる。これらは１種または２種以上で使用できる。
【００２０】
エポキシ樹脂のエポキシ当量（固形分当たり）は、好ましくは３００〜２０００ｇ／ｅｑ、より好ましくは４００〜１８００ｇ／ｅｑである。ここで、エポキシ当量とは、エポキシ樹脂の分子量をエポキシ基の数で除した値である。なお、本発明において、「α〜β」は「α以上β以下」と同義である。
【００２１】
アミン硬化剤は、上記エポキシ樹脂と反応することによって架橋被膜を形成する成分である。アミン硬化剤としては、例えば、脂肪族ポリアミン、脂環式ポリアミン、芳香族ポリアミン、複素環状アミン、脂肪族ポリアミド、脂環式ポリアミド、芳香族ポリアミド、脂肪族ポリアミドアミン、脂環式ポリアミドアミン、芳香族ポリアミドアミン等、あるいはこれらの変性物等が挙げられる。これらは１種または２種以上で使用できる。
【００２２】
アミン硬化剤の活性水素当量（固形分当たり）は、好ましくは５０〜５００ｇ／ｅｑ、より好ましくは６０〜４００ｇ／ｅｑである。活性水素当量とは、アミン硬化剤の分子量をアミノ基の水素原子数で除した値である。
【００２３】
第１被覆材がエポキシ樹脂とアミン硬化剤を含む場合、第１被覆材は、２液型の形態とすることが望ましい。すなわち、流通時にはエポキシ樹脂を含む主剤とアミン硬化剤を含む硬化剤からなる２液型の形態としておき、これらを塗装時に混合して使用することが望ましい。
【００２４】
エポキシ樹脂とアミン硬化剤との混合比率は、特に限定されないが、[（アミン硬化剤の配合量／アミン硬化剤の活性水素当量）／（エポキシ樹脂の配合量／エポキシ樹脂のエポキシ当量）]が、好ましくは０．１〜１０、より好ましくは０．３〜２、さらに好ましくは０．６〜１．５となる範囲内で設定すればよい。
【００２５】
脂肪族炭化水素溶剤は、トルエン、キシレン等の強溶剤に比べ低毒性であり、作業上の安全性が高く、さらには大気汚染に対する影響も小さい非水溶剤である。脂肪族炭化水素溶剤としては、例えば、ｎ−ヘキサン、ｎ−ペンタン、ｎ−オクタン、ｎ−ノナン、ｎ−デカン、ｎ−ウンデカン、ｎ−ドデカン等が挙げられ、これらは１種または２種以上で使用できる。また本発明では、ミネラルスピリット等の脂肪族炭化水素含有混合溶剤を使用することによって、脂肪族炭化水素溶剤を導入することもできる。脂肪族炭化水素溶剤は、第１被覆材中の溶剤総量に対し５重量％以上含まれることが好ましく、１０〜８０重量％含まれることがより好ましい。
【００２６】
第１被覆材では、溶剤として、上記脂肪族炭化水素溶剤以外のものも使用できる。このような溶剤としては、例えば、石油エーテル、石油ナフサ、ソルベントナフサ等の石油系溶剤の他、酢酸エチル、酢酸ブチル、メチルエチルケトン、メチルイソブチルケトン等が挙げられる。また、アルキレングリコールアルキルエーテル、アルキレングリコールアルキルエーテルアセテート、アルコール等も使用できる。上記脂肪族炭化水素溶剤以外の溶剤としては、混合アニリン点またはアニリン点が１２〜７０℃である石油系溶剤（芳香族炭化水素含有石油混合溶剤）を含む態様が好ましい。混合アニリン点またはアニリン点は、ＪＩＳ  Ｋ２２５６の方法で測定される値である。
【００２７】
第１被覆材では、上述の成分の他、本発明の効果に影響しない程度に各種成分を混合することも可能である。このような成分としては、例えば、着色顔料、体質顔料、防錆顔料、可塑剤、防腐剤、防黴剤、防藻剤、消泡剤、レベリング剤、顔料分散剤、沈降防止剤、たれ防止剤、皮張り防止剤、脱水剤、艶消し剤、紫外線吸収剤、光安定剤、酸化防止剤、触媒等が挙げられる。第１被覆材は、以上のような各成分を常法により均一に撹拌・混合して製造することができる。
【００２８】
第１被覆材は、不揮発分が６０重量％以下、好ましくは５〜５０重量％、より好ましくは１０〜４５重量％である。このような不揮発分を有する第１被覆材は、塗装作業性が良好であり、基材に浸透して、基材を含浸補強しつつ、基材表面に均一な被膜を形成することができる。なお、不揮発分は、塗装時（塗付時）における不揮発分であり、第１被覆材を希釈後に塗装に供する場合は、希釈後の不揮発分のことを言う。本発明における不揮発分は、ＪＩＳ  Ｋ５６０１−１−２の方法にて測定される加熱残分であり、加熱温度は１０５℃、加熱時間は６０分である。
【００２９】
第１被覆材は、不揮発分に対する樹脂成分比率が５０重量％以上、好ましくは６０重量％以上、より好ましくは７０〜１００重量％である。このように不揮発分中に樹脂成分を多く含む第１被覆材は、シール性の高い被膜を形成することができる。このような被膜は、水等の吸い込みを十分に遮断することができ、基材への水の浸入を抑制することができる。
【００３０】
第１被覆材を塗付（塗装）する際には、例えば、スプレー塗装、ローラー塗装、刷毛塗装等、種々の方法を用いることができる。塗装時の塗付け量は、好ましくは３０〜５００ｇ／ｍ２、より好ましくは５０〜３００ｇ／ｍ２である。第１被覆材の塗回数は、基材の表面状態等によって適宜設定すればよいが、好ましくは１〜２回である。
【００３１】
第１被覆材の乾燥時間は、好ましくは１時間以上、より好ましくは２〜４００時間程度である。また乾燥温度は、好ましくは−１０〜５０℃、より好ましくは−５〜４０℃である。本発明では、第１被覆材の乾燥温度が比較的低い場合（例えば−１０〜１５℃）であっても、優れた性能を発揮することができる。
【００３２】
［第２被覆材］
本発明では、第１被覆材の塗付・乾燥後に、第２被覆材を塗付する。第２被覆材としては、樹脂成分、水、及び分配係数３．０以下の溶剤を含み、粘度が２Ｐａ・ｓ以下であるものを使用する。このような第２被覆材は、水系上塗材として使用でき、塗装作業性が良好であり、薄く均一な被膜を形成することができる。
【００３３】
本発明では、このような第１被覆材と第２被覆材を使用することにより、優れた仕上り性を安定的に得ることができる。その作用機構は、以下に限定されるものではないが、第１被覆材は、脂肪族炭化水素溶剤を含み、不揮発分が特定範囲内であることにより、上述のような利点を有する。その一方、脂肪族炭化水素溶剤は、一般的に強溶剤よりも乾燥に時間を要することから、気象条件等によっては、被膜内に残存しやすくなる。第１被覆材の不揮発分が上記範囲内であれば、脂肪族炭化水素溶剤が相対的に多くなり、このような傾向は強くなりやすい。このように第１被覆材の被膜内に脂肪族炭化水素溶剤が残存した状態では、第２被覆材塗付時にはじき等が生じやすく、被膜が不均一となるおそれがある。また、第１被覆材において、不揮発分に対する樹脂成分比率が上記範囲内であること、第２被覆材において粘度が特定値以下であることも、第２被覆材の被膜が不均一になることを助長するおそれがある。
これに対し、本発明では、第２被覆材が特定分配係数の溶剤を含むため、第２被覆材の被膜が均一となり、仕上り良好な状態を安定的に得ることができる。
【００３４】
第２被覆材における樹脂成分としては、各種樹脂が使用できる。樹脂の種類としては、例えば、酢酸ビニル樹脂、ポリエステル樹脂、アルキッド樹脂、塩化ビニル樹脂、エポキシ樹脂、アクリル樹脂、ウレタン樹脂、アクリルシリコン樹脂、フッ素樹脂等、あるいはこれらの複合樹脂等が挙げられる。この中でも、アクリル樹脂、ウレタン樹脂、アクリルシリコン樹脂、フッ素樹脂等から選ばれる１種または２種以上が好適である。このような樹脂成分の形態としては、水溶性樹脂、及び／または樹脂エマルション（水分散性樹脂）が好適である。第２被覆材は、少なくとも樹脂エマルションを含むことが望ましい。これら樹脂成分は架橋反応性を有するものであってもよい。
【００３５】
第２被覆材は、媒体として水を含み、さらに、分配係数３．０以下の溶剤を含むものである。本発明では、第２被覆材が分配係数３．０以下の溶剤を含むことにより、第２被覆材の被膜が均一となり、仕上り良好な状態を安定的に得ることができる。このような溶剤の分配係数は、３．０以下であり、好ましくは２．０以下、より好ましくは１．３以下、さらに好ましくは−１．０〜１．０である。なお、本発明において、分配係数（ＬｏｇＰｏｗ）は、ＪＩＳ  Ｚ７２６０−１０７：２０００「分配係数（１−オクタノール／水）の測定−フラスコ振とう法」に記載の方法によって測定される値である。本発明では、「ＬｏｇＰｏｗ」の値を「分配係数」とする。
【００３６】
分配係数が２．０超３．０以下の溶剤としては、例えば、ジプロピレングリコールモノヘキシルエーテル、トリプロピレングリコールモノヘキシルエーテル、トリプロピレングリコールモノフェニルエーテル等が挙げられる。
【００３７】
分配係数が１．３超２．０以下の溶剤としては、例えば、エチレングリコールモノヘキシルエーテル、エチレングリコールモノフェニルエーテル、ジエチレングリコールモノヘキシルエーテル、トリエチレングリコールモノヘキシルエーテル、プロピレングリコールモノペンチルエーテル、プロピレングリコールモノヘキシルエーテル、プロピレングリコールモノシクロヘキシルエーテル、プロピレングリコールモノフェニルエーテル、ジプロピレングリコールモノペンチルエーテル、ジプロピレングリコールモノシクロヘキシルエーテル、ジプロピレングリコールモノフェニルエーテル、トリプロピレングリコールモノブチルエーテル、トリプロピレングリコールモノペンチルエーテル、トリプロピレングリコールモノシクロヘキシルエーテル等が挙げられる。
【００３８】
分配係数が１．０超１．３以下の溶剤としては、例えば、エチレングリコールモノペンチルエーテル、エチレングリコールモノシクロヘキシルエーテル、ジエチレングリコールモノペンチルエーテル、ジエチレングリコールモノフェニルエーテル、トリエチレングリコールモノフェニルエーテル、プロピレングリコールモノブチルエーテル、ジプロピレングリコールモノブチルエーテル、トリプロピレングリコールモノプロピルエーテル、ベンジルアルコール等が挙げられる。
【００３９】
分配係数が−１．０以上１．０以下の溶剤としては、例えば、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノシクロヘキシルエーテル、トリエチレングリコールモノメチルエーテル、トリエチレングリコールモノエチルエーテル、トリエチレングリコールモノプロピルエーテル、トリエチレングリコールモノブチルエーテル、トリエチレングリコールモノペンチルエーテル、トリエチレングリコールモノシクロヘキシルエーテル、プロピレングリコールモノメチルエーテル、プロピレングリコールモノエチルエーテル、プロピレングリコールモノプロピルエーテル、ジプロピレングリコールモノメチルエーテル、ジプロピレングリコールモノエチルエーテル、ジプロピレングリコールモノプロピルエーテル、トリプロピレングリコールモノメチルエーテル、トリプロピレングリコールモノエチルエーテル等が挙げられる。これらは１種または２種以上で使用できる。
【００４０】
第２被覆材における分配係数３．０以下の溶剤の混合比率は、上記樹脂成分の固形分１００重量部に対し、好ましくは０．１〜３０重量部、より好ましくは０．５〜２５重量部、さらに好ましくは１〜２０重量部である。
【００４１】
第２被覆材は、着色顔料を含むことができる。着色顔料としては、公知の着色顔料が使用でき、例えば、酸化チタン、酸化亜鉛、カーボンブラック、黒鉛、黒色酸化鉄、銅クロムブラック、コバルトブラック、銅マンガン鉄ブラック、べんがら、モリブデートオレンジ、パーマネントレッド、パーマネントカーミン、アントラキノンレッド、ペリレンレッド、キナクリドンレッド、黄色酸化鉄、チタンイエロー、ファーストイエロー、ベンツイミダゾロンイエロー、クロムグリーン、コバルトグリーン、フタロシアニングリーン、群青、紺青、コバルトブルー、フタロシアニンブルー、キナクリドンバイオレット、ジオキサジンバイオレット、金属顔料、パール顔料等が挙げられる。これら着色顔料の１種または２種以上を適宜使用することにより、第２被覆材を所望の色相に設定することができる。第２被覆材における着色顔料の混合比率は、上記樹脂成分の固形分１００重量部に対し、好ましくは１〜５００重量部、より好ましくは５〜２００重量部、さらに好ましくは１０〜１５０重量部である。
【００４２】
第２被覆材は、本発明の効果が著しく損われない範囲内であれば、上記成分以外の各種成分を含むものであってもよい。このような成分としては、例えば、体質顔料、増粘剤、造膜助剤、レベリング剤、湿潤剤、可塑剤、凍結防止剤、ｐＨ調整剤、体質顔料、防腐剤、防黴剤、防藻剤、抗菌剤、分散剤、消泡剤、吸着剤、繊維、架橋剤、紫外線吸収剤、酸化防止剤、低汚染化剤、撥水剤、触媒、水等が挙げられる。本発明の第２被覆材は、上記各種成分を常法によって均一に混合することで製造できる。
【００４３】
第２被覆材の塗付時の粘度は、２Ｐａ・ｓ以下であり、好ましくは１．５Ｐａ・ｓ以下、より好ましくは０．１〜１．２Ｐａ・ｓである。このような第２被覆材は、塗装作業性が良好であり、薄く均一な被膜を形成することが可能となる。なお、本発明において、粘度は、ＢＨ型粘度計で回転数を２０ｒｐｍとして測定したときの４回転目の値である。第２被覆材を希釈後に塗装に供する場合は、希釈後の粘度を測定する。
【００４４】
第２被覆材を塗付（塗装）する際には、公知の塗装器具を用いることができる。塗装器具としては、例えば、スプレー、ローラー、刷毛等を使用することができる。第２被覆材の塗付け量は、好ましくは５０〜５００ｇ／ｍ２、より好ましくは８０〜４００ｇ／ｍ２である。塗装時には、必要に応じ適宜希釈することもできる。第２被覆材の塗回数は、好ましくは１〜２回である。第２被膜の乾燥時間は、好ましくは１時間以上、より好ましくは２時間以上である。
【００４５】
本発明は、第１被覆材及び／または第２被覆材の乾燥が、少なくとも低温環境下の状態を経て行われる場合に特に有効である。低温環境下とは、気温１５℃以下の環境下のことであり、本発明では、より低い温度の環境下、例えば、気温０〜１０℃の環境下の状態を経て被膜を形成することもできる。なお、本発明において、被膜の乾燥とは、被覆材塗付後、指触乾燥、半硬化乾燥の段階を経て、硬化乾燥に至るまでを指す。
【実施例】
【００４６】
以下に実施例を示し、本発明の特徴をより明確にする。
【００４７】
（第１被覆材の調製）
○第１被覆材１
エポキシ樹脂｛フェノールノボラック型ビスフェノールＡエポキシ樹脂溶液、固形分５０重量％、エポキシ当量（固形分）８００ｇ／ｅｑ｝、脂肪族炭化水素含有混合溶剤（ミネラルスピリット）、石油系溶剤（混合アニリン点１４℃）、及び添加剤（増粘剤、分散剤、消泡剤）を含む主剤に、アミン硬化剤｛脂肪族ポリアミドアミン、固形分７０重量％、活性水素当量（固形分）１２０ｇ／ｅｑ｝を混合し、第１被覆材１を作製した。第１被覆材１の不揮発分は３７重量％、不揮発分に対する樹脂比率は９８重量％、溶剤総量に対する脂肪族炭化水素溶剤の比率は３２重量％であった。
【００４８】
○第１被覆材２
エポキシ樹脂（同上）、着色顔料（酸化チタン）、脂肪族炭化水素含有混合溶剤（同上）、石油系溶剤（同上）、及び添加剤（同上）を含む主剤に、アミン硬化剤（同上）を混合し、第１被覆材２を作製した。第１被覆材２の不揮発分は４３重量％、不揮発分に対する樹脂比率は７６重量％、溶剤総量に対する脂肪族炭化水素溶剤の比率は４３重量％であった。
【００４９】
○第１被覆材３
エポキシ樹脂（同上）、脂肪族炭化水素含有混合溶剤（同上）、石油系溶剤（同上）、及び添加剤（同上）を含む主剤に、アミン硬化剤（同上）を混合し、第１被覆材３を作製した。第１被覆材３の不揮発分は２８重量％、不揮発分に対する樹脂比率は９８重量％、溶剤総量に対する脂肪族炭化水素溶剤の比率は４６重量％であった。
【００５０】
（第２被覆材の調製）
○第２被覆材１
樹脂エマルション（アクリルシリコン樹脂エマルション、固形分５０重量％）２００重量部に対し、着色顔料（酸化チタン）６０重量部、溶剤１（ジエチレングリコールモノブチルエーテル、分配係数０．３）８重量部、増粘剤１重量部、消泡剤１重量部を均一に混合し、さらに水を加えて、粘度１．０Ｐａ・ｓ（測定温度５℃）の第２被覆材１を得た。
【００５１】
○第２被覆材２
樹脂エマルション（同上）２００重量部に対し、着色顔料（同上）６０重量部、溶剤２（エチレングリコールモノブチルエーテル、分配係数０．８）８重量部、増粘剤１重量部、消泡剤１重量部を均一に混合し、さらに水を加えて、粘度１．０Ｐａ・ｓ（測定温度５℃）の第２被覆材２を得た。
【００５２】
○第２被覆材３
樹脂エマルション（同上）２００重量部に対し、着色顔料（同上）６０重量部、溶剤３（ベンジルアルコール、分配係数１．１）８重量部、増粘剤１重量部、消泡剤１重量部を均一に混合し、さらに水を加えて、粘度１．０Ｐａ・ｓ（測定温度５℃）の第２被覆材３を得た。
【００５３】
○第２被覆材４
樹脂エマルション（同上）２００重量部に対し、着色顔料（同上）６０重量部、溶剤４（トリプロピレングリコールモノブチルエーテル、分配係数１．５）８重量部、増粘剤１重量部、消泡剤１重量部を均一に混合し、さらに水を加えて、粘度１．０Ｐａ・ｓ（測定温度５℃）の第２被覆材４を得た。
【００５４】
○第２被覆材５
樹脂エマルション（同上）２００重量部に対し、着色顔料（同上）６０重量部、溶剤５（２，２，４−トリメチル−１，３−ペンタンジオールモノイソブチレート、分配係数３．５）８重量部、増粘剤１重量部、消泡剤１重量部を均一に混合し、さらに水を加えて、粘度１．０Ｐａ・ｓ（測定温度５℃）の第２被覆材５を得た。
【００５５】
○第２被覆材６
樹脂エマルション（同上）２００重量部に対し、着色顔料（同上）６０重量部、溶剤６（２，２，４−トリメチル−１，３−ペンタンジオールジイソブチレート、分配係数４．９）８重量部、増粘剤１重量部、消泡剤１重量部を均一に混合し、さらに水を加えて、粘度１．０Ｐａ・ｓ（測定温度５℃）の第２被覆材６を得た。
【００５６】
○第２被覆材７
樹脂エマルション（同上）２００重量部に対し、着色顔料（同上）６０重量部、溶剤７（フタル酸ジブチル、分配係数４．７）８重量部、増粘剤１重量部、消泡剤１重量部を均一に混合し、さらに水を加えて、粘度１．０Ｐａ・ｓ（測定温度５℃）の第２被覆材７を得た。
【００５７】
（試験）
アクリル樹脂の既存被膜を有するスレート板に対し、第１被覆材を塗付け量１５０ｇ／ｍ２にて刷毛塗りし、１６０分乾燥後、第２被覆材を塗付け量１５０ｇ／ｍ２にて刷毛塗りし、２４時間乾燥させた。塗装及び乾燥は、全て５℃環境下にて行った。以上の方法で得られた試験体の外観を目視にて確認した。評価は、均一な被膜が形成されたものを「ＡＡ」、被膜が不均一となったものを「Ｅ」とする６段階（優：ＡＡ＞Ａ＞Ｂ＞Ｃ＞Ｄ＞Ｅ：劣）で行った。使用した第１被覆材と第２被覆材の組合せ、及び試験結果を表１に示す。
【００５８】
【表１】
2020163358.tif 000002